Brevet FR3051187A1 (20171117)
REVENDICATIONS1. Pièce en matériau composite comprenant au moins : - un renfort fibreux comprenant des fibres de carbure de silicium présentant une teneur en oxygène inférieure ou égale à 1% en pourcentage atomique, et - une matrice présente dans la porosité du renfort fibreux et comprenant au moins un silicate de terre rare, de la mullite ou un mélange de mullite et d'au moins un silicate de terre rare.\n<CLM>\1\tPièce selon la revendication 1, dans laquelle ledit silicate de terre rare a pour formule chimique : RE2SiO5 ou RE2Si2O7 où RE désigne un élément terre rare.\n<CLM>\1\tPièce selon la revendication 2, dans laquelle RE est choisi parmi : Y, Yb et Lu.\n<CLM>\1\tPièce selon l'une quelconque des revendications 1 à 3, dans laquelle la matrice comprend au moins une première phase comprenant 20 de la mullite et une deuxième phase, différente de la première phase, comprenant au moins un silicate de terre rare.\n<CLM>\1\tPièce selon la revendication 4, dans laquelle la première phase est située entre les fibres de carbure de silicium et la deuxième phase. 25\n<CLM>\1\tPièce selon l'une quelconque des revendications 1 à 5, dans laquelle la matrice comprend : - au moins une phase silicate comprenant au moins un silicate de terre rare, de la mullite ou un mélange de mullite et d'au moins un silicate 30 de terre rare, et - une phase complémentaire de matrice en matériau céramique, différente de la phase silicate, située entre les fibres de carbure de silicium et la phase silicate. 35\n<CLM>\1\tPièce selon l'une quelconque des revendications 1 à 6, ladite pièce constituant une pièce de turbomachine. 3051187 13\n<CLM>\1\tPièce selon la revendication 7, la pièce constituant une partie au moins d'un distributeur, une paroi d'une chambre de combustion, un secteur d'anneau de turbine ou une aube de turbomachine. 5\n<CLM>\1\tProcédé de fabrication d'une pièce selon l'une quelconque des revendications 1 à 7, comprenant au moins une étape de formation de la matrice dans la porosité du renfort fibreux. 10\n<CLM>\1\tProcédé selon la revendication 9, dans lequel une partie au moins de la matrice est formée par frittage.\n<CLM>\1\tProcédé selon la revendication 10, dans lequel une température supérieure ou égale à 1200°C est imposée durant le frittage. 15\n<CLM>\1\tProcédé selon l'une quelconque des revendications 9 à 11, dans lequel la matrice est formée au moins par mise en oeuvre des étapes suivantes - introduction d'au moins une poudre de mullite ou d'au moins un 20 précurseur sol-gel de mullite dans la porosité du renfort fibreux, - frittage de la mullite introduite ou obtenue après transformation du précurseur sol-gel afin de former une première phase de matrice comprenant de la mullite, - introduction d'au moins une poudre de silicate de terre rare ou 25 d'au moins un précurseur sol-gel de silicate de terre rare dans la porosité du renfort fibreux densifié par la première phase de matrice, et - frittage du silicate de terre rare introduit ou obtenu après transformation du précurseur sol-gel afin de former une deuxième phase de matrice comprenant un silicate de terre rare. 30\n<CLM>\1\tProcédé d'utilisation d'une pièce selon l'une quelconque des revendications 1 à 8, dans lequel la pièce est utilisée sous une température supérieure ou égale à 1300°C. 35\n<CLM>\1\tProcédé selon la revendication 13, dans lequel la pièce est utilisée dans une atmosphère oxydante et humide.